Способ получения бумажного полотна для нанесения рисунка на бетонную поверхность (варианты) и способ нанесения рисунка на бетонную поверхность
METHOD OF PRODUCING PAPER WEB FOR APPLYING PATTERN ON CONCRETE SURFACE (EMBODIMENTS) AND METHOD OF APPLYING PATTERN ON CONCRETE SURFACE

Изобретение относится к области строительства и может найти применение при заводской и построечной отделке для изготовления бетонных изделий с рисунком на поверхности.
Известен способ изготовления бетонных изделий путем послойного формования блока-заготовки с последующим раскалыванием затвердевшего блока на границе слоев, причем при формовании на границе слоев наносят замедлитель твердения бетона (см. ас СССР №637259, кл. В28В 11/14, 1978 г.).
Недостатком данного способа является невысокое качество получаемого бетонного изделия при раскалывании затвердевшего бетона на границе слоев.
Известен способ обнажения заполнителей бетона на поверхности изделия, изготавливаемого в форме преимущественно для придания ему декоративных качеств с использованием замедлителем твердения, например, сульфитно-спиртовой барды, причем замедлитель твердения в смеси с песком при влажности смеси до 12% укладывают тонким слоем либо на дно формы, либо на поверхность уложенного в форму бетона, с последующим осуществлением формования изделия и отмывку ослабленного цементного камня (см. ас СССР №160672, С04В, 1964 г.)
Недостатком является то, что трудоемкий процесс приготовления песчаной смеси, бетонные изделия получаются низкого качества из-за размытых контуров рисунка на поверхности, нет равномерности глубины оголения заполнителя.
Известен способ изготовления бетонных изделий с фактурным слоем обнаженного заполнителя, включающий укладку в форму бумажной матрицы с замедлителем твердения цемента, бетонирования изделия, термообработку и распалубку с последующей очисткой фактурного слоя, причем в качестве матрицы укладывают двухслойную бумагу, склеенную замедлителем твердения цемента (см. ас СССР №1051050, С04В 41/42, 1983 г., прототип),
Недостатком является то, что в качестве матрицы используют двухслойную бумагу, склеенную замедлителем, что предполагает расслоение бумаги в ходе изготовления бетонных изделий, и как следствие - размытые контуры рисунка, нет равномерности глубины оголение заполнителя.
Известны следующие замедлители твердения цемента: меласса, сахар, декстрин, сульфитно-спиртовая барда (информация по заводской отделке фасадных изделий железобетонных наружных стеновых панелей ИЖБ 101-68 М., 1969). Перечисленные замедлители твердения при неизбежной дороговизне не дают качественного рисунка в связи с активным брожением их водного раствора.
Известен Интернет-ресурс http://ultradizz.ru/architecture/808-graficheskij-beton-dekorativnye-vozmozhnosti-i-osobennosti-texnologii.html с описанием изготовления графического бетона в котором для нанесения рисунка используют мембраны, которые дают возможность изготовления графического рисунка только в горизонтальных формах при несомненной дороговизне самих мембран.
Известен волокнистый материал с замедлителем твердения цемента, состоящий из волокнистой основы и покрытия, содержащего связующее на основе концентрата сульфитно-спиртовой барды и пластификатора, причем концентра сульфитно-спиртовой барды модифицирован карбонатом натрия в количестве 10-15% от массы абсолютно сухой барды, а в качестве пластификатора смесь дибутилфтолата с веществом на основе многоатомного спирта, выбранным из группы, содержащей глицерин, ксилит, полиглицерин и ксилитовый оттек при следующем соотношении компонентов - масс %:
Концентрат сульфитно-спиртовой барды, модифицированный карбонатом натрия 90-95
Дибутилфтолат 4,0-9,5
Вещество на основе многоатомного спирта 5,0-1,0 (см ас СССР № 1509474 D21H 1/34, 1989 г., прототип).
К недостаткам можно отнести низкое качество получаемого рисунка на поверхности бетонных изделий в связи с активным процессом брожения замедлителя твердения цемента, и высокую стоимость многокомпонентного замедлителя твердения цемента.
Настоящим изобретением решается задача повышения качества бетонных изделий, снижение затрат на их изготовление.
Технической задачей заявляемого изобретения является получение рисунка с четкими контурами на бетонной поверхности.
Сравнение заявляемого изобретение не только с прототипом, но и с другими техническими решениями показывает, что задача решена и технический результата достигнут за счет того, что в заявляемом изобретении замедлителем твердения бетона пропитывают непосредственно бумажное полотно толщиной 0,2-0,5 мм с нанесенным рисунком, что позволяет изготавливать изделия из бетона с рисунком на поверхности, в том числе, например, стен зданий, малых архитектурных форм, элементов мощения из бетона, как при горизонтальном изготовлении бетонных изделий, так и при вертикальном, тогда как в известных технических решениях с применением, например, мембран вертикальная заливка исключена, так как для прохождения замедлителя сквозь мембрану необходимо прилагать усилие. Растворы для пропитки бумажного полотна в заявляемом изобретении имеют достаточно простой состав, что позволяет осуществить быстрый перенос рисунка на бетонное изделие непосредственно в заводских условиях и получить, например, стеновую панель с законченным фасадом не требующую обработки после монтажа изделия, а значит и ускорить процесс, например, строительства, что выгодно отличает изобретение от известных технических решений, в которых в составы для замедления твердения бетона включено большие количество полисахаридов, что влечет за собой достаточно быстрое их разложение, а также стабилизаторов, консервантов, что ведет к удорожанию процесса, и как результат - низкую эффективность. Для удешевления, например, стеновой панели в заявляемом техническом решении применяют двухслойное формование, используя цветной и серый бетоны одной марки, что позволяет сочетать их в одном изделии за счет плотного сцепления пространственных кристаллических решеток. Для фасадного слоя толщиной до 50 мм применяют цветной бетон с декоративным заполнителем и цветными пигментами, а для основного бетонного слоя применяют обычный бетон с заданными свойствами, что позволяет получить качественный бетон с рисунком на поверхности с более высокими характеристиками атмосферостойкости не прибегая к дополнительному окрашиванию бетона в объеме, что соответствует критерию изобретения «изобретательский уровень».
Изобретение реализуют следующим образом.
2
По первому варианту бумажное полотно для нанесения рисунка на бетонную поверхность подготавливают следующим образом. Бумажное полотно плотностью 150-210 г/м пропитывают замедлителем твердения бетона: либо 2-8% водным раствором нитрилотриметанфосфоновой кислоты, либо составом в процентном соотношении:
Глюконат натрия - 3-5
Ксилит - 2-6
Вода - остальное.
Затем подготовленное бумажное полотно для нанесения рисунка на бетонную поверхность сушат и наносят заданный рисунок, используя офсетную печать с применением краски с фотополимеризующимся композитом.
2
По второму варианту бумажное полотно для нанесения рисунка на бетонную поверхность подготавливают следующим образом. Бумажное полотно плотностью 150-210 г/м пропитывают замедлителем твердения бетона: либо 2-8% водным раствором нитрилотриметанфосфоновой кислоты, либо составом в процентном соотношении:
Глюконат натрия - 3-5
Ксилит - 2-6
Вода - остальное.
Затем бумажное полотно с нанесенным рисунком сушат.
Подготовленное бумажное плотно для нанесения рисунка на бетонную поверхность по вариантам 1, 2 разрезают в соответствии с размерами бетонного изделия, приклеивают с помощью двухсторонней липкой ленты к пластиковому основанию толщиной 0,2-0,5 мм, укладывают на дно формы рисунком вверх, заливают бетонной смесью с последующим уплотнением на вибростоле и после набора прочности отмывают водой с помощью аппарата высокого давления, затем сушат. В результате контраста между чистой поверхностью и участками, например, с обнаженным заполнителем, на поверхности бетонного изделия проявляется заданный рисунок.